(57)【要約】【課題】活性炭の吸着性能を有し、水中浮遊物等のパーティクルの濾集能力に優れ、取り扱いが容易であり、より長期間の使用を可能なフィルター体を提供する。【解決手段】粉末状活性炭と繊維状活性炭の両方を含む活性炭材料とバインダーとを含み同一組成から形成された中空円筒体形状の濾材部１１ａを備え、濾材部をその厚さ方向Ｔに分割して被濾過流体Ｆの流入側となる流入濾材部Ｄｉと被濾過流体Ｆの流出側となる流出濾材部Ｄｏに区分したとき、流出濾材部の硬度が流入濾材部よりも高くしてフィルター体１０Ａを形成する。【選択図】図１
2015033680.tif 000002
【特許請求の範囲】
【請求項１】
活性炭材料とバインダーとを含み同一組成から形成された濾材部を備え、
被濾過流体の流入側となる流入濾材部と被濾過流体の流出側となる流出濾材部に区分したとき、前記流出濾材部の硬度が前記流入濾材部よりも高く形成されている
ことを特徴とするフィルター体。
【請求項２】
活性炭材料とバインダーとを含み同一組成から形成された濾材部を備え、
前記濾材部をその厚さ方向の中点位置で２分割して被濾過流体の流入側となる流入濾材部と被濾過流体の流出側となる流出濾材部に区分したとき、前記流出濾材部の硬度が前記流入濾材部よりも高く形成されている
ことを特徴とするフィルター体。
【請求項３】
前記濾材部が、前記活性炭材料と前記バインダーとを含み湿式成形法により成形される請求項１または２に記載のフィルター体。
【請求項４】
前記濾材部が中空円筒体形状である請求項１ないし３のいずれか１項に記載のフィルター体。
【請求項５】
前記濾材部がブロック体である請求項１ないし３のいずれか１項に記載のフィルター体。
【請求項６】
前記活性炭材料が粉末状活性炭と繊維状活性炭の両方を含み、前記粉末状活性炭は前記繊維状活性炭の１ないし５重量倍配合される請求項１ないし５のいずれか１項に記載のフィルター体。
【請求項７】
前記粉末状活性炭の中心粒子径が１０ないし７０μｍである請求項６に記載のフィルター体。
【請求項８】
前記繊維状活性炭の繊維断面径が３０μｍ以下である請求項６に記載のフィルター体。
【請求項９】
前記被濾過流体が水であり、水の濁度低減に用いられる請求項１ないし８のいずれか１項に記載のフィルター体。
【発明の詳細な説明】
【技術分野】
【０００１】
本発明は、フィルター体に関し、特に水に含まれる微粒子状物質の除去効率を高めたフィルター体に関する。
【背景技術】
【０００２】
現在、濾過対象物の種類、処理能力等が総合的に考慮され、各種形態のフィルター体が提案されている。例えば、比較的大量の被処理水の濾過に適したフィルターにデプスフィルターがある。一般にデプスフィルターは繊維状物を絡めて層状化したフィルターである。被処理水中の粒子状物質はフィルターを通過する間に繊維状物内に捕集され濾過される。このようなデプスフィルターにおいて、繊維状物に各種の活性炭を配合することによって吸着能力を高めたフィルター体が提案されている（特許文献１等参照）。
【０００３】
しかしながら、どのようなフィルター体であっても、濾過時間が長くなるにつれて目詰まりが生じ、濾集能力は低下する。これは、フィルター体において不可避な問題である。そこで、常に一定の濾集能力を維持するべく、適時フィルター体は交換される。
【０００４】
例えば、河川等から直接あるいは間接的に取水した水の場合、微細な鉱物等が不溶物として水中に浮遊していることが多い。そこで、河川水を取水して利用するに際し、水の清浄度を向上させる観点から不溶物除去の濾過も必須である。また、工業用水として利用する場合も最初に水中の微粒子等は除去され、順次高度な濾過が行われる。あるいは、一般家庭においても飲用の直前に水道水や井戸水等が濾過される。このような水中浮遊物の濾過フィルター体には、なるべく長期間の使用が可能であり、その間の濾集能力が維持され、しかも低廉で取り扱いやすい等の特性が求められる。
【０００５】
そこで、活性炭の吸着性能を有し、水中浮遊物等のパーティクルの濾集能力に優れ、しかも取り扱いが容易であり、より長期間の使用を可能とするべく、デプスフィルターについて種々の検討が重ねられてきた。
【先行技術文献】
【特許文献】
【０００６】
【特許文献１】特開２０１２−６１３９０号公報
【発明の概要】
【発明が解決しようとする課題】
【０００７】
本発明は、前記の点に鑑みなされたものであり、活性炭の吸着性能を有し、水中浮遊物等のパーティクルの濾集能力に優れ、取り扱いが容易であり、より長期間の使用を可能なフィルター体を提供するものである。
【課題を解決するための手段】
【０００８】
すなわち、請求項１の発明は、活性炭材料とバインダーとを含み同一組成から形成された濾材部を備え、被濾過流体の流入側となる流入濾材部と被濾過流体の流出側となる流出濾材部に区分したとき、前記流出濾材部の硬度が前記流入濾材部よりも高く形成されていることを特徴とするフィルター体に係る。
【０００９】
請求項２の発明は、活性炭材料とバインダーとを含み同一組成から形成された濾材部を備え、前記濾材部をその厚さ方向の中点位置で２分割して被濾過流体の流入側となる流入濾材部と被濾過流体の流出側となる流出濾材部に区分したとき、前記流出濾材部の硬度が前記流入濾材部よりも高く形成されていることを特徴とするフィルター体に係る。
【００１０】
請求項３の発明は、前記濾材部が、前記活性炭材料と前記バインダーとを含み湿式成形法により成形される請求項１または２に記載のフィルター体に係る。
【００１１】
請求項４の発明は、前記濾材部が中空円筒体形状である請求項１ないし３のいずれか１項に記載のフィルター体に係る。
【００１２】
請求項５の発明は、前記濾材部がブロック体である請求項１ないし３のいずれか１項に記載のフィルター体に係る。
【００１３】
請求項６の発明は、前記活性炭材料が粉末状活性炭と繊維状活性炭の両方を含み、前記粉末状活性炭は前記繊維状活性炭の１ないし５重量倍配合される請求項１ないし５のいずれか１項に記載のフィルター体に係る。
【００１４】
請求項７の発明は、前記粉末状活性炭の中心粒子径が１０ないし７０μｍである請求項６に記載のフィルター体に係る。
【００１５】
請求項８の発明は、前記繊維状活性炭の繊維断面径が３０μｍ以下である請求項６に記載のフィルター体に係る。
【００１６】
請求項９の発明は、前記被濾過流体が水であり、水の濁度低減に用いられる請求項１ないし８のいずれか１項に記載のフィルター体に係る。
【発明の効果】
【００１７】
請求項１の発明に係るフィルター体によると、活性炭材料とバインダーとを含み同一組成から形成された濾材部を備え、被濾過流体の流入側となる流入濾材部と被濾過流体の流出側となる流出濾材部に区分したとき、前記流出濾材部の硬度が前記流入濾材部よりも高く形成されているため、水中浮遊物等のパーティクルの濾集能力に優れ、取り扱いが容易であり、より長期間の使用を可能なフィルター体を実現することができた。
【００１８】
請求項２の発明に係るフィルター体によると、活性炭材料とバインダーとを含み同一組成から形成された濾材部を備え、前記濾材部をその厚さ方向の中点位置で２分割して被濾過流体の流入側となる流入濾材部と被濾過流体の流出側となる流出濾材部に区分したとき、前記流出濾材部の硬度が前記流入濾材部よりも高く形成されているため、水中浮遊物等のパーティクルの濾集能力に優れ、取り扱いが容易であり、より長期間の使用を可能なフィルター体を実現することができた。
【００１９】
請求項３の発明に係るフィルター体によると、請求項１または２の発明において、前記濾材部が、前記活性炭材料と前記バインダーとを含み湿式成形法により成形されるため、簡便かつ確実にフィルター体に定形化することができる。
【００２０】
請求項４の発明に係るフィルター体によると、請求項１ないし３のいずれかの発明において、前記濾材部が中空円筒体形状であるため、被濾過流体と接する面積を大きくすることができ、フィルター体としての濾過効率をより高めることができる。
【００２１】
請求項５の発明に係るフィルター体によると、請求項１ないし３のいずれかの発明において、前記濾材部がブロック体であるため、自由な形状に仕上げることができる。また、厚さ方向の長さも濾過対象に応じて比較的自由に設計することができる。
【００２２】
請求項６の発明に係るフィルター体によると、請求項１ないし５のいずれかの発明において、前記活性炭材料が粉末状活性炭と繊維状活性炭の両方を含み、前記粉末状活性炭は前記繊維状活性炭の１ないし５重量倍配合されるため、フィルター体の早期の目詰まりを回避しつつ、濾集能力を保持し続けることができる。
【００２３】
請求項７の発明に係るフィルター体によると、請求項６の発明において、前記粉末状活性炭の中心粒子径が１０ないし７０μｍであるため、単位重量当たりの表面積を多くして活性炭の吸着性能及びパーティクルの濾集能力を高めることができる。
【００２４】
請求項８の発明に係るフィルター体によると、請求項６の発明において、前記繊維状活性炭の繊維断面径が３０μｍ以下であるため、構造強度を保ちながら活性炭の吸着性能及びパーティクルの濾集能力を向上できる。
【００２５】
請求項９の発明に係るフィルター体によると、請求項１ないし８のいずれかの発明において、前記被濾過流体が水であり、水の濁度低減に用いられるため、浄水器や濾過装置等へ使用するデプスフィルターとして好適である。
【図面の簡単な説明】
【００２６】
【図１】本発明の第１及び第２実施形態のフィルター体の全体図である。
【図２】第１実施形態のフィルター体の製造工程を示す概略工程図である。
【図３】第３及び第４実施形態のフィルター体の全体図である。
【図４】第４実施形態のフィルター体の製造工程を示す概略工程図である。
【図５】第１実施形態のフィルター体の濁度除去率と動水圧変化のグラフである。
【図６】第３実施形態のフィルター体の濁度除去率と動水圧変化のグラフである。
【発明を実施するための形態】
【００２７】
はじめに本発明に規定するフィルター体の構造から説明する。図１（ａ）に示す第１実施形態のフィルター体１０Ａはその中心に芯となる吸着基材部１２ａを配置し、その周囲に濾材部１１ａを備える。フィルター体１０Ａの濾材部１１ａは中空円筒体形状である。フィルター体１０Ａの外側が被濾過流体Ｆの流入側であり、吸着基材部１２ａを配置した内部が被濾過流体Ｆの流出側である。従って、被濾過流体Ｆは濾材部１１ａの外表面側から濾過部１１ａの内部に流入し、吸着基材部１２ａから中空部位（空洞部１３ａ）へ流出することによって、被濾過流体Ｆの濾過は行われる。
【００２８】
フィルター体１０Ａの濾材部１１ａは活性炭材料とバインダーを含んで構成され、濾材部１１ａのどの部分も構成材料は同一組成である。さらに、濾材部１１ａの特徴として、当該濾材部の厚さ方向に硬度に差が生じている。活性炭材料は、粒状、粉末状等の適宜の種類、大きさの活性炭を用いることができる。そして、活性炭材料はバインダーと混合され所定形状に加工される。活性炭材料とバインダーの詳細は後述する。
【００２９】
フィルター体１０Ａの濾材部１１ａの構造では、厚さ方向は符合Ｔで示される半径部分に相当する。ただし、吸着基材部１２ａの半径は除かれる。濾材部１１ａは厚さ方向Ｔの中点位置において２分割される。そこで、濾材部１１ａは被濾過流体Ｆの流入側となる流入濾材部Ｄｉと被濾過流体Ｆの流出側となる流出濾材部Ｄｏに便宜上区分される。フィルター体１０Ａの濾材部１１ａでは、前記の流出入方向のとおり、流入濾材部Ｄｉは外側であり、流出濾材部Ｄｏは内側である。
【００３０】
図１（ｂ）に示す第２実施形態のフィルター体１０Ｂは外殻となる吸着基材部１２ｂを配置し、その内部に濾材部１１ｂを備える。フィルター体１０Ｂの濾材部１１ｂも中空円筒体形状である。フィルター体１０Ｂの内側が被濾過流体Ｆの流入側であり、吸着基材部１２ｂを配置した外部が被濾過流体Ｆの流出側である。従って、被濾過流体Ｆは空洞部１３ｂに面した濾材部１１ｂの内表面側から濾過部１１ｂの内部に流入し、吸着基材部１２ｂからフィルター体の外部へ流出することによって、被濾過流体Ｆの濾過は行われる。
【００３１】
フィルター体１０Ｂの濾材部１１ｂも活性炭材料とバインダーを含んで構成され、濾材部１２ｂのどの部分も構成材料は同一組成である。さらに、濾材部１１ｂも当該濾材部の厚さ方向に硬度に差が生じている。
【００３２】
フィルター体１０Ｂの濾材部１１ｂの構造でも、厚さ方向は符合Ｔで示される半径部分に相当する。濾材部１１ｂは厚さ方向Ｔの中点位置において２分割される。そこで、被濾過流体Ｆの流入側となる流入濾材部Ｄｉと、被濾過流体Ｆの流出側となる流出濾材部Ｄｏに区分される。フィルター体１０Ｂの濾材部１１ｂでは、前記の流出入方向のとおり、流入濾材部Ｄｉは内側であり、流出濾材部Ｄｏは外側である。
【００３３】
そして、いずれのフィルター体１０Ａ及び１０Ｂの濾材部１１ａ、１１ｂによると、流出濾材部Ｄｏの硬度（Ｈｏ）は流入濾材部Ｄｉの硬度（Ｈｉ）よりも高く形成されている（Ｈｏ＞Ｈｉ）。濾材部における硬さの測定はＪＩＳ  Ｋ  ６２５３（２０１２）に準拠し、硬度計（デュロメーター）が用いられる。そこで、図示の濾材部１１ａ，１１ｂの場合、露出面となる円の半径方向に沿って流出濾材部Ｄｏ及び流入濾材部Ｄｉのそれぞれの硬度が計測される。
【００３４】
硬度計（デュロメーター）の計測値は硬度の絶対的な荷重値（Ｎやｋｇｆ）を示すのではなく、相対的な数値を示す。そこで、硬度の大小比較が行われる。硬度が高いとは相対的に密度が高いことを意味する。つまり、活性炭材料とバインダーがより密に詰まっている状態である。濾材部の内部の疎密を簡便に比較する上で都合がよい。
【００３５】
一般に、被濾過流体の濾過に伴い濾材部に濾集物質は蓄積され、フィルター体に目詰まりが生じる。自明ながら最初に被濾過流体と接する部位ほど濾集物質の蓄積は多くなる。濾材部全体が同一密度あるいは流入側が高密度の場合、先に流入側が早く目詰まりして被濾過流体がフィルター体を透過するときの圧力は早期に上昇しやすくなる。このため、流出側の濾材部の濾集能力はまだ残存しているにもかかわらず、流入側の目詰まりに影響され、結果的にフィルター体全体の交換時期が早期に到来してしまうと考えられる。
【００３６】
これに対し、本発明のフィルター体にあっては、被濾過流体の流出入方向から把握されるように、濾材部は流入側を疎とし流出側を密とする形態である。当該形態とすると、前述のような、流出濾材部の濾集能力が残存しているにもかかわらず、先に流入濾材部の濾集能力が低下してしまう問題は改善される。すなわち、被濾過流体は濾材部の内部まで浸透し濾材部の全体での濾集が可能となる。従って、従前のフィルター体と比較すると、使用期間を長くすることができる。
【００３７】
図２を一例として用い、第１実施形態のフィルター体１０Ａの製造過程とともに使用材料を説明する。フィルター体１０Ａの吸着性能は活性炭材料に依存する。第１実施形態をはじめとする各実施形態では、活性炭材料に繊維状活性炭と粉末状活性炭の２種類が混合されて使用される。
【００３８】
粉末状活性炭は、石油ピッチ、樹脂粒、樹木、椰子殻、古タイヤ等を原料とし、８００ないし１０００℃で加熱焼成し適宜賦活して細孔を発達させた活性炭である。そして、概ね中心粒子径１０ないし７０μｍの範囲に粉砕し分級や篩別した活性炭である。粉末状活性炭とすることにより、単位重量当たりの表面積を多くして濾集能力を高めることができる。むろん、当該粒径範囲は中心粒子径であるため、その前後の粒径も含まれる。
【００３９】
繊維状活性炭は、適宜の樹脂繊維を炭化し賦活して得た活性炭であり、例えばフェノール樹脂系、アクリル樹脂系等がある。繊維長や断面径等は適宜であるものの、繊維断面径は３０μｍ以下が好ましい。繊維断面径が大きすぎる場合、配合量の割に表面積が少なくなるため吸着能力向上の点から好ましくない。繊維断面径が細かい繊維状活性炭の場合、吸着性能やパーティクルの濾集能力が優れているため問題ない。
【００４０】
活性炭材料に繊維状活性炭と粉末状活性炭の２種類を使用するに際し、両活性炭同士の重量配合割合は、吸着対象物質、濾集対象微粒子、使用流量、フィルター体自体の大きさ、耐用期間等を考慮して規定される。そのうち、特に、粉末状活性炭は繊維状活性炭の１ないし５重量倍の範囲、好ましくは１ないし４重量倍に規定される。粉末状活性炭の配合が繊維状活性炭の５重量倍を超過する場合、フィルター体の目詰まりが早まることから適切ではない。また、粉末状活性炭の配合が繊維状活性炭の１重量倍（等量）を下回る場合、濾集能力自体が低下する。それゆえ、前述の範囲が適切である。
【００４１】
バインダーは繊維状物からなり、フィブリル化した化学繊維であるアクリル繊維やアラミド繊維、ポリエチレン繊維等から選択される。バインダーは前記の粉末状活性炭、繊維状活性炭を絡めて一体化する。また、バインダーの樹脂は耐久性、耐薬品性に優れているため、フィルター体の耐用期間をより長くすることができる。
【００４２】
活性炭材料とバインダーを一体化する方法は適宜である。ここに湿式成形法を一例として示す。図２に開示するとおり、いったん水中に各種材料を分散させ、吸引して定形化する製法である。はじめに、活性炭材料として前述のとおり規定した粉末状活性炭２１及び繊維状活性炭２２と、バインダー２３が用意される。これら３種類の材料は濾材部を形成する濾材成分である。粉末状活性炭２１、繊維状活性炭２２、及びバインダー２３は適量の水中に分散され、十分に攪拌されて混合スラリー状物２０が調製される。
【００４３】
混合スラリー状物２０を蓄積するための基礎として吸着基材部１２ａが用いられる。この吸着基材部１２ａはポリエチレンやポリプロピレン等の樹脂製芯材や、ステンレス鋼等の金属製芯材、ポリエチレンやポリプロピレン等を原料とする不織布を何重にも巻いて作成した芯材である。いずれの芯材も微細な貫通孔が形成された管状物である。そして、管状の吸着基材部１２ａの内部に吸引部材２６が挿入される。吸引部材２６は、表面に多孔を設けた金属製の管状物であり、真空ポンプ（図示省略）等と接続される。
【００４４】
吸着基材部１２ａの内部に吸引部材２６が挿入され、吸引部材２６ごと吸着基材部１２ａは混合スラリー状物２０を溜めた水槽内に投入される。次に、混合スラリー状物２０は減圧吸引により吸着基材部１２ａ側に集まる。そして、吸着基材部１２ａの表面に混合スラリー状物２０内の濾材成分２７が徐々に蓄積される。吸着基材部１２ａの表面の細孔は粉末状活性炭等よりも小さいため、混合スラリー状物２０の水分のみ吸着基材部１２ａを通過して吸引部材２６から吸い出される。しかし、濾材成分２７は通過できずにそのまま吸着基材部１２ａ表面に残留する。こうして所定の厚さまで濾材成分２７が吸着基材部１２ａ表面に蓄積され、混合スラリー状物２０の吸引は終了し、濾材部１１ａが出来上がる。
【００４５】
混合スラリー状物２０の水槽から、吸着基材部１２ａごと濾材成分２７（濾材部１１ａ）は引き上げられる。その後、乾燥機等で濾材部１１ａは加熱乾燥され、中空円筒体形状の濾材部１１ａを有するフィルター体１０Ａが完成する。湿式成形法をまとめると、濾材部が、活性炭材料とバインダーとを含む濾材成分を水中に分散して混合スラリー状物とし、フィルター基材部を通じて混合スラリー状物を吸引することによって濾材成分をフィルター基材部の表面に蓄積する製法である。
【００４６】
フィルター体１０Ａは、濾材部１１ａとともに吸着基材部１２ａも備える。そこで、吸着基材部１２ａは形状維持のための芯としても役立つ。前述のとおり、フィルター体１０Ａでは、被濾過流体は濾材部１１ａの外表面側から濾過部１１ａの内部に流入し、吸着基材部１２ａから中空部位へ流出する。このため、濾材部１１ａの表面は被濾過流体の水圧（動水圧）を受けることから、濾材部１１ａは常時内部側に圧迫変形される。特に、中空部位を有する円筒体であるため、変形はより顕著となる。ただし、フィルター体１０Ａは吸着基材部１２ａを備えているため、被濾過流体から濾材部１１ａに加わる圧力に対抗でき、当該フィルター体の変形は回避される。
【００４７】
フィルター体１０Ｂの作成においても図２に開示の工程が参考となる。この場合、吸着基材部はポリエチレンやポリプロピレン等の樹脂製であり、微細な貫通孔が形成されている点は共通する。ただし、吸着基材部の内側に濾材部を発達させる都合上、吸着基材部はフィルター体の外殻となる。そのため、吸着基材部はフィルター体とほぼ同じ大きさの円筒の枠体である（図１（ｂ）参照）。例えば、円筒枠体の吸着基材部の外側から混合スラリー状物を吸引して吸着基材部の内側に貼り付かせてもよい。
【００４８】
こうして適量の濾材成分が吸着基材部の内側に貼り付いた後に乾燥が行われる。そして、中空円筒体形状に内面が整えられて吸着基材部の内側に濾材部を形成した第２実施形態のフィルター体１０Ｂが出来上がる。第２実施形態のフィルター体１０Ｂに関する前述の作成方法から推察されるように、円筒枠体の吸着基材部に近いほど濾材成分の蓄積が密となる。そこで、相対的に円筒体の中心に近い濾材部の硬度よりも吸着基材部に近い側の濾材部の硬度が高くなる。
【００４９】
フィルター体１０Ｂは、濾材部１１ｂとともに吸着基材部１２ｂも備える。そこで、吸着基材部１２ｂは形状維持のための外殻としても役立つ。前述のとおり、フィルター体１０Ｂでは、被濾過流体は濾材部１１ｂの内表面側から濾過部１１ｂの内部に流入し、吸着基材部１２ｂからフィルター体の外部へ流出する。このため、濾材部１１ｂの内表面は被濾過流体の水圧（動水圧）を受けることから、濾材部１１ｂは常時内部側から圧迫変形される。特に、中空部位を有する円筒体構造であるため、外側へ広がる変形となる。ただし、フィルター体１０Ｂは最外部に吸着基材部１２ｂを備えているため、被濾過流体から濾材部１１ｂに加わる圧力に対抗でき、当該フィルター体の変形は回避される。
【００５０】
濾材部を中空円筒体形状とするフィルター体では、被濾過流体と接する面積を大きくすることができる。従って、フィルター体としての濾過効率をより高めることができる。
【００５１】
次に図３を用いて第３及び第４実施形態のフィルター体を説明する。図３（ａ）のフィルター体１０Ｃは、前述の吸着基材部を有さず円筒体の濾材部１１ｃのみからなる形態である。図３（ｂ）のフィルター体１０Ｄは、前述の吸着基材部を有さず直方体の濾材部１１ｄのみからなる形態である。濾材部１１ｃ及び１１ｄは活性炭材料とバインダーとを含む組成であり、図示から理解されるようにブロック体である。活性炭材料及びバインダーについては、前述の第１実施形態のフィルター体１０Ａと同様の材料が用いられる。
【００５２】
フィルター体１０Ｃの濾材部１１ｃでは、厚さ方向は符合Ｕで示される円筒体の高さ部分に相当する。濾材部１１ｃにおいても厚さ方向Ｕで分割することができる。便宜上、図示では厚さ方向Ｕの中点位置で２分割している。そこで、濾材部１１ｃにおいて被濾過流体Ｆの流入側は流入濾材部Ｄｉであり、被濾過流体Ｆの流出側は流出濾材部Ｄｏである。フィルター体１０Ｃの濾材部１１ａでは、前記の流出入方向のとおり、流入濾材部Ｄｉは外側（紙面上側）であり、流出濾材部Ｄｏは内側（紙面下側）である。
【００５３】
フィルター体１０Ｄの濾材部１１ｄでは、厚さ方向は符合Ｕで示される直方体の高さ部分に相当する。濾材部１１ｄにおいても厚さ方向Ｕで分割することができる。便宜上、図示では厚さ方向Ｕの中点位置で２分割している。そこで、濾材部１１ｄにおいて被濾過流体Ｆの流入側は流入濾材部Ｄｉであり、被濾過流体Ｆの流出側は流出濾材部Ｄｏである。フィルター体１０Ｄの濾材部１１ａでも、前記の流出入方向のとおり、流入濾材部Ｄｉは外側（紙面上側）であり、流出濾材部Ｄｏは内側（紙面下側）である。
【００５４】
図４の概略工程図を用いフィルター体１０Ｃを例にその製造手順の一例を説明する。活性炭材料として前述のとおり規定した粉末状活性炭２１及び繊維状活性炭２２と、バインダー２３が用意される。粉末状活性炭２１、繊維状活性炭２２、及びバインダー２３は適量の水中に分散され、混合スラリー状物２０となる。漏斗型（Ｔ字型）の吸引部材２８が用意され、その開口先端部２９に吸着基材部１２ｃが装着される。開口先端部２９はこの例では円筒形である。吸着基材部１２ｃは樹脂製もしくは金属製の円盤状の板材であり、微細な貫通孔形成されている。吸引部材２８の開口先端部２９と反対側に真空ポンプ（図示省略）等が接続される。
【００５５】
そして、吸着基材部１２ｃを装着した吸引部材２８ごと混合スラリー状物２０を溜めた水槽内に投入される。混合スラリー状物２０は減圧吸引により吸着基材部１２ｃ側に集まる。そして、吸着基材部１２ｃの表面に混合スラリー状物２０内の濾材成分２７が徐々に蓄積される。吸着基材部１２ｃの貫通孔は粉末状活性炭等よりも小さいため、混合スラリー状物２０の水分のみ吸着基材部１２ｃを通過して吸引部材２８から吸い出される。しかし、濾材成分２７は通過できずにそのまま吸着基材部１２ｃ表面に残留する。こうして所定の厚さまで濾材成分２７が吸着基材部１２ｃ表面に蓄積され、混合スラリー状物２０の吸引は終了し、濾材部１１ｃが出来上がる。フィルター体１０Ｃの製造方法も湿式成形法である。
【００５６】
吸引部材２８は混合スラリー状物２０の水槽から引き上げられる。濾材部１１ｃのみが乾燥機等で加熱乾燥され、円筒体形状の濾材部１１ｃを有するフィルター体１０Ｃが完成する。当該製法例のとおり、フィルター体１０Ｃの厚さ方向Ｕとは、濾材部１１ｃを蓄積して厚みを増す方向である。吸着基材部１２ｃ表面に近くなるほど濾材成分２７が緻密化するため、厚さ方向Ｕに硬さの高低が生じる。
【００５７】
フィルター体１０Ｄの作成に際しても吸引部材、開口先端部、吸着基材部等の形状を交換するのみであり、フィルター体１０Ｃの作成と全く同様である。ブロック体の濾材部のみのフィルター体は単純な構造であり、作成にあたっての形状の制約が少ない。そこで、図示の形状を含め、需要者側の求めに応じた形状に自在に仕上げることができる。また、当然に厚さ方向の長さも濾過対象に応じて比較的自由に設計することができる。図示を省略しているものの、フィルター体表面の不織布等による被覆、キャップの装着等の適宜の付属品を取り付けてもよい。付属品は、フィルター体の取り扱いの利便性や濾過装置への取り付けの便宜等により取り付けられる。
【００５８】
これまでに詳述した第１ないし第４実施形態のフィルター体１０Ａないし１０Ｄは、主に水を被濾過流体とし水の浄化や廃水処理等に用いられる。その中でも、水中に浮遊する鉱物やパーティクル（微粒子）等の不溶性成分の除去に良好な濾集能力を発揮する。このため、水の濁度低減に有望である。これは、活性炭材料に粉末状活性炭と繊維状活性炭の２種類を用いて、パーティクルの濾集性能が高められているためである。さらに、当該フィルター体は、飲用水中の不溶性成分を除去する家庭用の浄水器に装填されることに加え、工場廃水の浄化等の産業用途となる。例えば、不溶化した塩類等の浮遊性成分の吸着濾過等が有望である。
【実施例】
【００５９】
〔使用原料〕
・粉末状活性炭
中心粒子径約３０μｍの椰子殻活性炭（フタムラ化学株式会社製，品名「ＣＢ」）（表中、ＡＣ１と記する。）、
中心粒子径約７０μｍの椰子殻活性炭（フタムラ化学株式会社製，品名「ＣＢ７０」）（表中、ＡＣ２と記する。）、
中心粒子径約１５０μｍの椰子殻活性炭（フタムラ化学株式会社製，品名「ＣＷ８１５０」）（表中、ＡＣ３と記する。）を用いた。なおＡＣ３の大きさは粒状活性炭に分類される。
「中心粒子径」とは、レーザー光散乱式粒度分布測定装置を用いてレーザー回折・散乱法によって求めた粒度分布における積算値５０％での粒子径を意味する。
・繊維状活性炭
繊維断面直径約１５μｍのフェノール樹脂系繊維状活性炭（フタムラ化学株式会社製）（表中、ＡＣ４と記する。）、
繊維断面直径約３０μｍのフェノール樹脂系繊維状活性炭（フタムラ化学株式会社製）（表中、ＡＣ５と記する。）を用いた。
・バインダー
フィブリル化したアクリル樹脂繊維（東洋紡株式会社製，ビィパル（登録商標））を使用した。
【００６０】
〔フィルター体の作成−１〕
発明者は、前記の原料を用い実施例１ないし６、及び比較例１ないし４のフィルター体を作成した。実施例及び比較例のフィルター体は第１実施形態に開示の形態とした（図１、２参照）。表２ないし表４に提示の原料とその配合（重量部）に基づいて、粉末状活性炭、繊維状活性炭、及びバインダーを水に分散し均質になるまで混合し、実施例及び比較例に対応する混合スラリー状物を調製した。混合スラリー状物における水量は、添加した固形分（濾材成分）のおよそ１０重量倍とした。
【００６１】
外直径３４ｍｍ、内直径３０ｍｍ、全長１００ｍｍの微細な貫通孔を有したポリプロピレン製の中空円筒状の吸着基材部を用意した。当該中空円筒状の吸着基材部内に、ステンレス製の吸引部材を挿入して固定するとともに混合スラリー状物内に投入した。減圧吸引により混合スラリー状物を引き寄せ、吸着基材部の表面に濾材成分を蓄積した。吸引圧力は約−０．０４ＭＰａとした。中空円筒状の吸着基材部を引き上げて吸引部材を取り外し、濾材成分と吸着基材部の一体化物を１００℃、１２時間かけて乾燥した。比較例１については硬度の調整のため乾燥前に表面を押し固めた。
【００６２】
最終的に、各実施例並びに各比較例の吸着基材部を含む直径６５ｍｍ（一部の例については、表参照のとおり５０ｍｍ、９０ｍｍとした。）、全高１００ｍｍの中空円筒体形状のフィルター体を作成した。実施例１と比較例１については次述の硬度の測定のため、それぞれ３個ずつ作成した（実施例１−１，１−２，１−３と比較例１−１，１−２，１−３）。
【００６３】
〔硬度の測定、対比〕
はじめに実施例と比較例のフィルター体における流入濾材部及び流出濾材部の硬度の相違を検証した。硬度の測定に際し、ＪＩＳ  Ｋ  ６２５３（２０１２）に準拠し、株式会社テクロック社製「ＧＳ−７２１Ｎ，タイプＥ（直径２．５ｍｍの半球状の押針を装着）」の硬度計（デュロメーター）を使用した。前掲の図１（ａ）参照のとおり、濾材部の厚さ方向の中心位置で当該濾材部を２分割し、便宜上、流入濾材部と流出濾材部に区分した。硬度計による測定部位は、流入濾材部及び流出濾材部に相当する円筒の環状の断面である。
【００６４】
そして、ひとつのフィルター体について、流入濾材部の環状断面から任意の５箇所に硬度計を押し当てて数値を読み取りその平均値を求めた。同時に、流出濾材部の環状断面から任意の５箇所に硬度計を押し当てて数値を読み取りその平均値を求めた。このやり方で実施例１−１，１−２，１−３と比較例１−１，１−２，１−３の全てについて硬度計の数値を読み取り平均値を求めた。
【００６５】
各実施例及び各対照例に関する流入濾材部及び流出濾材部の硬度計による測定結果は表１となった。表中、「ｉ−ａｖｅ」は流入濾材部、「ｏ−ａｖｅ」は流出濾材部の硬度計の表示値の平均値である。また、「ｉ−ａｖｅ／ｏ−ａｖｅ」は双方の硬度の大小比較のための商であり、１より小さい数値であれば流出濾材部の硬度が流入濾材部よりも高いといえる。
【００６６】
【表１】
2015033680.tif 000003
【００６７】
表１の結果より、実施例のフィルター体ではいずれも有意に流入側と流出側の濾材部の硬度に差が生じた。しかも、流出濾材部側が流入濾材部側よりも高い硬度となった。これにより、濾材部の内部構造において、疎密が生じていると考える。
【００６８】
〔濾集能力の検証−１〕
フィルター体における硬度差の結果を踏まえ、発明者は、実際の濾集能力への効果を検証した。被濾過流体として、カオリンを分散した試験水（原水）を用いた。当該試験水の調製は、ＪＩＳ  Ｓ  ３２０１（２０１０）の家庭用浄水器試験方法の付属書Ｉ−濁度の測定方法に準拠した。試験水に浮遊するカオリンの微粒子（パーティクル）の中心粒子径は約４μｍである。
【００６９】
・濁度除去率
実施例及び比較例のフィルター体それぞれに対し、２０℃に調温した前記調製の試験水を４Ｌ／ｍｉｎの流量（ＳＶ値９９６ｈｒ-1）にて通水した。そこで、フィルター体により試験水中から除去されたカオリン量を測定し、濁度除去率（％）を求めた。濁度除去率はＪＩＳ  Ｓ  ３２０１（２０１０）に準じた。試験水中のカオリンの除去率が８０％以上であるフィルター体を「Ａ」と評価した。除去率が５０％以上８０％未満のフィルター体を「Ｂ」、除去率が５０％未満のフィルター体を「Ｃ」と評価した。
【００７０】
・目詰まりの評価
実施例及び比較例のフィルター体それぞれに対し、前記同様、２０℃に調温した前記調製の試験水を４Ｌ／ｍｉｎの流量（ＳＶ値９９６ｈｒ-1）にて通水しフィルター体に加わる動水圧を測定した。動水圧が０．１ＭＰａを超えた時点の濾過水量が３０００Ｌ以上のフィルター体を「Ａ」と評価した。濾過水量が１０００Ｌ以上３０００Ｌ未満のフィルター体を「Ｂ」、濾過水量が１０００Ｌ未満のフィルター体を「Ｃ」と評価した。
【００７１】
・総合評価
実施例及び比較例の個別評価を勘案するとともに、良否を勘案して総合評価を行った。
全て「Ａ」の評価のフィルター体の総合評価を「Ａ」とした。「Ｃ」がなく「Ｂ」がひとつでも存在するフィルター体の総合評価を「Ｂ」とし、「Ｃ」が存在するフィルター体を「Ｃ」とした。既存品よりも濾過性能を大きく向上したフィルター体は「Ａ」の評価であり、いずれの実施例も「Ａ」の評価である。
【００７２】
実施例及び比較例のフィルター体について、大きさ「外径、内径、全高、及び濾材部厚さ（単位ｍｍ）」、材料配合比（重量部）「粉末状活性炭、繊維状活性炭、及びバインダー」、硬度差「ｉ−ａｖｅ／ｏ−ａｖｅ（硬度の大小比較）」、濁度除去率、目詰まり、総合評価の各項目の結果は表２ないし４である。また、実施例１及び２、比較例１について、通水量（Ｌ）ごとに、濁度除去率（％）と動水圧（ＭＰａ）の変化を測定して図５のグラフに表した。
【００７３】
【表２】
2015033680.tif 000004
【００７４】
【表３】
2015033680.tif 000005
【００７５】
【表４】
2015033680.tif 000006
【００７６】
〔濾過の結果と考察−１〕
実施例１と比較例１の間の主な相違は、流入濾材部と流出濾材部の硬度差である（表１参照）。両フィルター体とも、カオリンに代表される微小な水中浮遊物の除去性能は高い。しかし、実施例１の流入濾材部の硬度を下げたフィルター体では、動水圧の変化から流入側の目詰まりが抑制されたことがわかる。すなわち、比較例１のフィルター体よりも、より長期間使用できることを意味する。加えて、両フィルター体の特徴の相違は図５のグラフからも明白である。実施例１のフィルター体では通水量が約３５００Ｌを超えた時点で動水圧は０．１ＭＰａを超えた（図５上段参照）。これに対し、比較例１のフィルター体によると、通水量が約１４００Ｌを超えた時点で動水圧は０．１ＭＰａを超えた（図５中段参照）。
【００７７】
また、実施例２のフィルター体は実施例１と同様の製法であり、使用材料のみ変更した例である。当該フィルター体も実施例１と同様の性能傾向となり、通水量は約４５００Ｌを超えた時点で動水圧は０．１ＭＰａを超えた（図５下段参照）。なお、濁度除去率が実施例１より低くなった理由としては、フィルター原料に粒子径の大きな種類の活性炭を用いたことにより、フィルター層中の空隙が大きくなったためと推定する。ただし、用途に応じて濾集能力は使い分けられるため、実施例２のフィルター体も十分に使用できる。
【００７８】
このように、フィルター体における動水圧と通水量の推移から把握すると、実施例１、２のフィルター体のとおり、流入濾材部側の硬度を流出濾材部よりも低く形成したフィルター体は、その逆の硬度の構成としたフィルター体よりも優れている。それゆえ、濾集能力を比較的長期にわたり維持できるフィルター体を得ることができた。
【００７９】
比較例２は粉末状活性炭のうちさらに粒径を大きくして粒状活性炭を使用したフィルター体であり、他のフィルター体と比較して濁度除去率は悪化した。活性炭の粒径が大きくなったことに伴い微小な水中浮遊物の捕捉に有効な空隙量が減少したことが考えられる。従って、粒度分布の広がりを勘案して有意に中心粒子径１５０μｍより小さくするべきである。そこで、上限は他の実施例等から７０μｍが適切である。下限については、成形性の良否から中心粒子径１０μｍが概ね妥当であり、好ましくは実施例の中心粒子径３０μｍである。
【００８０】
比較例３及び４は繊維状活性炭に対する粉末状活性炭量を増減したフィルター体である。比較例３では繊維状活性炭に比して粉末状活性炭量が少なく、濁度除去率は思わしくない。逆に、比較例４では繊維状活性炭に比して粉末状活性炭量が過剰であり、目詰まりが早まる。そこで良好な濾集能力の発揮と、長期の使用期間の確保の双方を両立する必要がある。この点、比較例４と実施例６との対比から、粉末状活性炭は繊維状活性炭の５重量倍がおおよその上限と考えることができる。下限については、実施例５として開示の等重量倍（１重量倍）が良好であったためこの量とした。従って、粉末状活性炭の好適な配合重量は、繊維状活性炭の重量の１ないし５重量倍であると導き出すことができる。
【００８１】
次に、実施例３及び４は、実施例１と配合を揃え濾材部の厚さを増減して作成したフィルター体である。濾材部自体の厚さを増減しても流出濾材部側の硬度が流入濾材部側より高くすることができた。また、濁度除去率や目詰まりにおいても他の実施例と何ら遜色ない。このことから、フィルター体の大きさを設計する際の自由度は高く、フィルター体を装填する装置、性能、用途等に応じて柔軟に対応できることも明らかにした。
【００８２】
〔フィルター体の作成−２〕
続いて発明者は、ブロック体の中から第３実施形態の円筒体（図３、４参照）のフィルター体を作成した（実施例１１，１２及び比較例１１，１２）。表５に提示の原料とその配合（重量部）に基づいて粉末状活性炭、繊維状活性炭、及びバインダーを水に分散し均質になるまで混合し、実施例及び比較例に対応する混合スラリー状物を調製した。混合スラリー状物における水量は、添加した固形分（濾材成分）のおよそ１０重量倍とした。
【００８３】
直径４０ｍｍの円筒形の口部を備えた吸引部材の内部に吸着基材部を装着するとともに混合スラリー状物内に投入した。減圧吸引により混合スラリー状物を引き寄せ、吸着基材部の表面に濾材成分を蓄積した。吸引圧力は約−０．０４ＭＰａとした。吸引部材を引き上げて吸着基材部と濾材成分を取り外し、濾材成分のみを１００℃、１２時間かけて乾燥した。いずれのフィルター体も直径４０ｍｍ、全高２５ｍｍの偏平な円筒体（円盤状物）である。
【００８４】
〔濾集能力の検証−２〕
濾集能力の検証に際し、前出の同様の試験水（原水）を用いた。実施例１１，１２、比較例１２については、濾材部のうち吸着基材部と接していた側を下方として当該フィルター体と同内径の通水筒に配置した。そして、フィルター体の上部から試験水を通水し下方から排水し、２０℃に調温した試験水を所定量通水し続けた。流量は１Ｌ／ｍｉｎ（ＳＶ値１９１０ｈｒ-1）とした。比較例１１については実施例１１と上下を反転して配置し、同様に試験水を通水した。
【００８５】
・濁度除去率
前述の測定法に準じフィルター体により試験水中から除去されたカオリン量を測定し、濁度除去率（％）を求めた。試験水中のカオリンの除去率が８０％以上であるフィルター体を「Ａ」と評価した。除去率が５０％以上８０％未満のフィルター体を「Ｂ」、除去率が５０％未満のフィルター体を「Ｃ」と評価した。
【００８６】
・目詰まりの評価
前述の測定法に準じフィルター体に加わる動水圧を測定した。動水圧が０．１ＭＰａを超えた時点の濾過水量が６００Ｌ以上のフィルター体を「Ａ」と評価した。濾過水量が３００Ｌ以上６００Ｌ未満のフィルター体を「Ｂ」、濾過水量が３００Ｌ未満のフィルター体を「Ｃ」と評価した。
【００８７】
・総合評価
実施例及び比較例の個別評価を勘案するとともに、良否を勘案して総合評価を行った。
全て「Ａ」の評価のフィルター体の総合評価を「Ａ」とした。「Ｃ」がなく「Ｂ」がひとつでも存在するフィルター体の総合評価を「Ｂ」とし、「Ｃ」が存在するフィルター体を「Ｃ」とした。既存品よりも濾過性能を向上したフィルター体は「Ａ」の評価であり、いずれの実施例も「Ａ」の評価である。
【００８８】
実施例及び比較例のフィルター体について、大きさ「外径、全高（＝濾材部厚さ）（単位ｍｍ）」、材料配合比（重量部）「粉末状活性炭、繊維状活性炭、及びバインダー」、硬度差「ｉ−ａｖｅ／ｏ−ａｖｅ（硬度の大小比較）」、濁度除去率、目詰まり、総合評価の各項目の結果は表５である。また、実施例１１及び１２、比較例１１について、通水量（Ｌ）ごとに、濁度除去率（％）と動水圧（ＭＰａ）の変化を測定して図６のグラフに表した。
【００８９】
【表５】
2015033680.tif 000007
【００９０】
〔濾過の結果と考察−２〕
実施例１１と比較例１１は同一物であり配置を逆向きとしたことのみ異なる。ただし、試験水と最初に接する側となる流入濾材部と流出濾材部では硬度差がある（表５参照）。濁度除去率の点では同様の効率を示した。しかし、動水圧が０．１ＭＰａに達した時点の通水量で比較すると、実施例１１は約７００Ｌであった。しかし、比較例１１は約２５０Ｌとなった。従って、実施例１１のフィルター体もより長期間使用できることを意味する。
【００９１】
また、実施例１２のフィルター体も実施例１１と同様の傾向を示した。なお、濁度除去率の差は個々の活性炭材料の大きさが異なるためと考える。比較例１２は前出の比較例２と同様に粒状活性炭を使用したフィルター体であり、微小な水中浮遊物の捕捉に有効な空隙量が相対的に減少したことが考えられる。
【００９２】
実施例１１や１２を勘案すると、たとえフィルター体の形状を変更した場合であっても、フィルター体における濾材部に被濾過流体の流路方向に従って硬度の差が設けられており、しかも、被濾過流体の流入側の硬度が流出側よりも低ければ、より良好な濾過能力を保持し続けることが明らかとなった。
【００９３】
〔全体のまとめ〕
以上の試行のとおり、フィルター体の形状を比較的自由としながらも、濾材部における被濾過流体の流路方向に従って硬度が高まる構造を採用する限り、フィルター体の使用時間をより伸ばすことが可能となった。そして、適切な材料とその配合の選択により、不溶性の微粒子の濾集効果を高めることができた。
【産業上の利用可能性】
【００９４】
本発明のフィルター体は、その形状を自由としながらも、カオリン等の不溶性の微粒子の濾集効果を高めることができ、しかも、高い濾集能力を維持したままフィルター体の耐用期間をより長くすることも可能とした。従って、既存を濾過装置や濾過設備の装着するフィルター体との有効な代替品となり得る。
【符号の説明】
【００９５】
１０Ａ，１０Ｂ，１０Ｃ，１０Ｄ  フィルター体
１１ａ，１１ｂ，１１ｃ，１１ｄ  濾材部
１２ａ，１２ｂ，１２ｃ  吸着基材部
１３ａ，１３ｂ  空洞部
２０  混合スラリー状物
２１  粉末状活性炭
２２  繊維状活性炭
２３  バインダー
２６，２８  吸引部材
２７  濾材成分
Ｄｉ  流入濾材部
Ｄｏ  流出濾材部
Ｔ，Ｕ  厚さ方向
Ｆ  被濾過流体
【図１】
2015033680.tif 000008
【図２】
2015033680.tif 000009
【図３】
2015033680.tif 000010
【図４】
2015033680.tif 000011
【図５】
2015033680.tif 000012
【図６】
2015033680.tif 000013